РАССЕИВАТЕЛЬ ФАРЫ ИЗ ПОЛИКАРБОНАТА С ВНЕДРЕННОЙ ПЛЕНКОЙ, ОБЕСПЕЧИВАЮЩЕЙ УСТОЙЧИВОСТЬ К ЦАРАПАНИЮ И УФ-ЗАЩИТУ, И СПОСОБ ИЗГОТОВЛЕНИЯ ТАКОГО РАССЕИВАТЕЛЯ

1. Рассеиватель фары, содержащий:
поликарбонатную подложку; и
внедренную защитную пленку, покрывающую по меньшей мере одну поверхность упомянутой поликарбонатной подложки.
2. Рассеиватель по п. 1, в котором упомянутая внедренная защитная пленка включает в себя агент устойчивости к царапанию и УФ-ингибитор.
3. Рассеиватель по п. 2, в котором упомянутый агент устойчивости к царапанию основан на силиконе.
4. Рассеиватель по п. 3, в котором упомянутый агент устойчивости к царапанию выбран из группы материалов, состоящей из винил(моно-, ди- и триалкоксисиланов), фенил(моно-, ди- и триалкоксисиланов), дифенилдиалкоксисиланов, винилтриметоксисилана, других молекул на основе силикона и их смесей.
5. Рассеиватель по п. 4, в котором упомянутый УФ-ингибитор выбран из группы материалов, состоящей из бензофенона, бензотриазола, гидроксифенилтриазина и их смесей.
6. Рассеиватель по п. 5, в котором упомянутая внедренная защитная пленка дополнительно включает в себя УФ-стабилизатор.
7. Рассеиватель по п. 6, в котором упомянутый УФ-стабилизатор является светостабилизатором на основе стерически затрудненных аминов.
8. Рассеиватель по п. 3, в котором упомянутая поликарбонатная подложка включает в себя множество пор.
9. Рассеиватель по п. 8, в котором упомянутый агент устойчивости к царапанию содержит молекулы на основе силикона, имеющие относительно большие головные части и относительно узкие хвостовые части, при этом упомянутые головные части лежат на поверхности упомянутой подложки, перекрывая упомянутые поры, а упомянутые хвостовые части проникают в упомянутые поры и действуют как якорь для упомянутых головных частей.
10. Способ изготовления рассеивателя фары из поликарбоната с внедренной пленкой, обеспечивающей устойчивость к царапанию и УФ-защиту, содержащий:
формование подложки упомянутого рассеивателя фары из поликарбонатного материала;
очистку упомянутой поликарбонатной подложки после формования;
внедрение в поверхность поликарбонатной подложки защитной пленки с образованием рассеивателя фары из поликарбоната с внедрениями;
промывку упомянутого рассеивателя; и
сушку упомянутого рассеивателя.
11. Способ по п. 10, дополнительно включающий в себя увеличение толщины упомянутой защитной пленки после внедрения.
12. Способ по п. 11, включающий в себя увеличение толщины упомянутой защитной пленки посредством химически усиленного физического осаждения из паровой фазы.
13. Способ по п. 11, включающий в себя введение в упомянутую защитную пленку агента устойчивости к царапанию и УФ-ингибитора.
14. Способ по п. 13, включающий в себя выбор упомянутого агента устойчивости к царапанию из группы материалов, состоящей из винил(моно-, ди- и триалкоксисиланов), фенил(моно-, ди- и триалкоксисиланов), дифенилдиалкоксисиланов, винилтриметоксисиланов и других молекул на основе силикона, и их смесей.
15. Способ по п. 14, включающий в себя выбор упомянутых УФ-ингибиторов из группы материалов, состоящей из бензофенона, бензотриазола, гидроксифенилтриазина и других соединений УФ-ингибиторов и их смесей.
16. Способ по п. 15, включающий в себя введение в упомянутую защитную пленку УФ-стабилизатора.
17. Способ по п. 11, дополнительно включающий в себя охлаждение подложки упомянутого рассеивателя фары после формования и перед очисткой до температуры между 65°C и комнатной температурой.
18. Способ по п. 13, в котором внедрение включает в себя погружение упомянутой подложки в бак для внедрения, содержащий ванну с раствором для внедрения, на период времени между 10-60 с при температуре между 65-90°C с тем, чтобы раскрыть поры в упомянутой подложке для обеспечения поверхностного внедрения упомянутой защитной пленки в упомянутую подложку.
19. Способ по п. 18, в котором упомянутый агент устойчивости к царапанию и упомянутый УФ-ингибитор внедряют за (a) единственный этап или (b) за множественные этапы в целях наращивания требуемой толщины твердого покрытия.
20. Способ по п. 18, включающий в себя выполнение испытания на устойчивость к царапанию для выбранных рассеивателей с внедрениями и регулирование концентрации добавок в упомянутой ванне с раствором для внедрения по мере необходимости до тех пор, пока не будут достигнуты требуемые результаты.